Brevet FR2832428A1 — publié le 20030523

selon l'une quelconque des revendications 9 à 39. PROCEDE DE TRAITEMENT DU MACHEFER POUR LUTTER CONTRE LE GONFLEMENT La présente invention concerne un procédé de traitement du mâchefer destiné à réduire les désordres volumiques liés à la présence d'aluminium lors de la mise en _uvre du mâchefer dans les techniques routières et le mâchefer susceptible d'être obtenu par ce procédé. Le mâchefer provient de l'incinération d'ordures ménagères. On entend par mâchefer, dans la présente demande de brevet, les résidus d'incinération des ordures ménagères, voire industrielles. De tels résidus sont constitués essentiellement de silice (environ 50%), de chaux (environ 10 à 20%) et de métaux ferreux (environ 10 à 20%). Le mâchefer peut renfermer également des produits polluants, tels que des métaux lourds ou des sels solubles (chlorure et sulfate en particulier), qui sont relargués au cours du temps. Lorsqu' il est valorisé en technique routière, le mâchefer d' incinération des ordures ménagères ou MIOM constitue un " sol artificiel " au sens de la chimie de la corrosion. Le terme " sol ", qui regroupe les sols artificiels et les sols naturels, s'emploie pour qualifier la couche superficielle de terrains intéressés par la pose d'ouvrages (canalisations enterrces, corps de chaussées...). Les sols en général et en particulier les mâchefers contiennent de l'eau, dite eau interstitielle, plus ou moins riche en sel dissous, qui permet de les considérer comme électrolytes et donc comme un milieu corrosif. I1 s'agit d'un milieu corrosif plus complexe qu'un électrolyte aqueux. Ceci est lié à la composition et aux propriétés physico-chimiques des sols. Un sol est composé de diverses espèces: des substances inertes, essentiellement des composés insolubles qui ont peu d'influence chimique du point de vue de la corrosion, des substances corrosives telles que des sels solubles, des substances organiques et, dans certains cas, des espèces vivantes (bactéries). Un sol est donc un milieu composé d'éléments chimiques corrosifs en quantités variables et présentant des caractéristiques physico-chimiques interdépendantes aggravant ou non le processus d'attaque d'un métal. Les principales caractéristiques physiques au regard de la corrosion sont la granulométrie (texture) et la résistivité de l'eau du sol. Il est enfin à noter que la corrosivité d'un sol est caractérisce par sa teneur en sels dissous et par son pH. Le mâchefer est classiquement traité avant sa mise en _uvre, notamment dans le cadre de son emploi dans les techniques routières. Ainsi on fait subir au mâchefer une phase de maturation qui peut durer environ 3 mois, associée à une phase de criblage et de concassage. On fait aussi subir au mâchefer des étapes d'élimination du fer (traitement de déferraillage) et d'élimination de l'aluminium, le plus souvent de façon magnétique, ces étapes pouvant intervenir en cours ou en fin de maturation. L'élimination mécanique des particules d'aluminium peut notamment étre effectuée par la technique des courants de Foucault. A la fin de cette préparation le mâchefer peut être stocké avant d'être utilisé pour les différentes applications exposces ci 1 5 après. Il est ainsi connu de chercher à éliminer les déchets d'aluminium pour éviter les problèmes dus au gonflement lors de l'utilisation des mâchefers dans les techniques routières. En effet, un des problèmes rencontrés lors de l'utilisation du mâchefer comme fondation ou sous- couche dans les techniques routières provient d'un gonflement localisé du revêtement bitumineux de surface, du fait de phénomènes de corrosion de l'aluminium contenu intrinsèquement dans les mâchefers. En effet, l'élimination mécanique des particules d'aluminium ne permet pas, en pratique, d'éliminer totalement ces dernières, ou bien parce que les particules sont trop fnes, ou encore parce que l'efficacité de l'élimination mécanique est amoindrie par une présence accrue d'humidité dans le machefer. Ainsi l' expansion volumique des produits de corrosion solides de l ' aluminium est responsable de ces gonflements. Cette expansion volumique peut être de l'ordre de 3% par rapport au volume initialement mis en _uvre. Par exemple, localement, une zone de gonflement de 20 cm de diamètre peut entraîner une déformation ponctuelle de surface de 2 à 3 cm de hauteur. Le phénomène de gonflement s'explique par la formation de produits de corrosion suite à l'oxydation de l'aluminium en ions Al3+ et à leur passage dans 1'eau interstitielle. La nature des produits de corrosion responsables des gonflements observés sur des ouvrages à base de mâcheter est variable: on observe la présence de produits essentiellement amorphes cristallisant vers les formes gibbsite et bayérite du trihydroxyde d'aluminium Al(OH)3. Ce phénomène de gonflement est d'autant plus gênant dans les applications routières que le mâchefer se trouve proche de la surface. La réaction de corrosion de l'aluminium dans le mâcheter peut en effet prendre diverses formes: - la corrosion généralisée, en relation avec le pH fortement alcalin des mâchefers; - la corrosion par piqûres ou piqûration, liée à la présence d'espèces corrosives comme les ions chlorure et les ions sultate; - la corrosion galvanique, en raison du contact possible de l'aluminium avec d'autres particules métalliques résiduelles non triées. Dans des conditions de pH compris entre 4 et 9, l'aluminium est en général réputé pour sa bonne résistance à la corrosion en raison de la formation d'une couche d'oxyde compacte et protectrice à la surface du métal. Dans les mâcheters cette couche d'oxyde, également appelée film passif, présente un caractère fragile. Elle résiste peu à la corrosion par piqûration notamment pour des pH proches de la neutralité et à la corrosion généralisée notamment pour des pH compris entre 11 et 12. Dans le cadre d'une corrosion par piqûration, la rupture de la couche passive est par ailleurs favorisée par la présence d'espèces agressives telles que les ions chlorure. Une des solutions apportées par l' enseignement de l ' art antérieur est par exemple décrite dans le brevet EP 994 082, o on mélange le mâchefer avec un ciment à 95% de clinker présentant une teneur en aluminium tricalcique inférieure à 10% en poids. De façon générale, les différents moyens couramment employés pour protéger les métaux contre la corrosion sont la protection par revêtement (peintures, matières plastiques, revêtements métalliques...) ou la protection électrochimique (protection cathodique par anode artificielle ou par courant imposé et protection anodique). Ces deux techniques ne sont pas adaptées au traitement du mâchefer dans son utilisation en technique routière. Par ailleurs, les inhibiteurs de la corrosion constituent une autre méthode de protection des métaux. Cependant ces derniers n'ont été utilisés jusqu'à présent que dans des milieux fermés, étanches, aqueux ou atmosphériques du type circuits d'échange thermique, enceintes de transport ou de stockage de métaux et non dans des systèmes ouverts et encore moins de type mâchefer. Contrairement aux solutions proposces de confinement mécanique exposces dans EP 994 082 cité ci-dessus, les inventeurs ont maintenant trouvé qu'un moyen de contrôle in situ du comportement électrochimique de l'aluminium par le biais des techniques de lutte contre la corrosion était particulièrement adapté pour lutter contre le gonflement du mâcheter utilisé comme sous-couche routière. La présente invention a donc pour objet de ralentir la cinétique de corrosion de l'aluminium par l'utilisation d'inhibiteurs de corrosion de l'aluminium pour traiter le mâchefer utile pour la technique routière, en particulier dans des couches proches de la surface, des chaussces notamment en couche de base Ainsi on limite la formation des espèces expansives, c'est-à-dire des produits de corrosion de l'aluminium. La présente invention fournit également un procédé de traitement du mâchefer en vue de réduire les problèmes liés au gonflement du fait de la présence de l'aluminium, caractérisé en ce qu'il comprend une étape de contrôle in situ du comportement électrochimique de l'aluminium. Le mâchefer passivé susceptible d'étre obtenu par le procédé de traitement selon l' invention fait aussi partie de l ' invention. Le mâcheter passivé ainsi obtenu peut non seulement être utilisé pour constituer la sous-couche de chaussée, mais aussi les couches d'assise et en particulier les couches de base et de fondation notamment de parkings ou encore de routes à faible et moyen trafic. Dans le cadre de la présente invention, on entendra par inhibiteur de corrosion toute substance qui, ajoutée en petite quantité au milieu corrosif, c'est-à- dire au mâcheter, a la propriété de réduire ou d'annuler son agressivité envers le métal. Parmi ces inhibiteurs de corrosion on trouve aussi bien les inhibiteurs organiques que les inhibiteurs minéraux. Les volumes de mâchefers mis en _uvre étant relativement importants dans les applications routières, les inhibiteurs minéraux, moins onéreux que les inhibiteurs organiques, sont toutefois préférés dans le cadre de la présente invention. Les inhibiteurs de corrosion qui peuvent être utilisés dans le cadre de la présente invention peuvent agir selon différents modes d'action. Un des modes d'action consiste à ralentir la vitesse de la réaction anodique, à savoir l'oxydation de Al en Al3+, par exemple par formation d'une couche continue protectrice, ce qui limite le contact de l' aluminium avec le milieu corrosif. C ' est le cas des inhibiteurs anodiques non oxydants de l'aluminium qui sont des inhibiteurs de corrosion adaptés pour lutter contre la corrosion généralisée. Dans le cas de la lutte contre la corrosion par piqûration, on peut utiliser des inhibiteurs de corrosion qui présentent un mécanisme d'action de type adsorption en surface de l'inhibiteur de corrosion. Cette adsorption a lieu de façon préférentielle (ou compétitive) par rapport à l' ion agressif. Le schéma suivant permet de mettre en lumière ce mécanisme: Schéma d'une piqûration Milieu corrosif | | INH- t/ lons agressifs | \ 4r / 1 Al3+ 1 41 '/ 1 1 _ C Couche / A, I / / / / / protectrice / / I I / / / / / dite couche passive 1 0 É:3 O INH est l'inhibiteur de corrosion. L'inhibiteur de corrosion INH, dans ce cas, permet de réduire l'accessibilité de l ' aluminium au milieu corrosif, c' est à dire aux ions agressifs et donc de ralentir, voire d'éviter, le passage de Al en Al3+ par les zones de piqûration. La formation de produits de corrosion est ainsi largement ralentie. On parlera dans ce cas d'un " inhibiteur de corrosion localisce ". Parmi les inhibiteurs anodiques non oxydants de l'aluminium on peut citer les sources en ions silicate ou encore en ions tartrate. La source en ions silicate peut se présenter sous différentes formes de sels. On peut notamment citer le silicate de sodium ou bien le silicate de potassium. Le silicate de sodium peut être utilisé dans le cadre de la protection des systèmes d'eau potable en raison de son coût modéré et de sa faible toxicité. Il réduit la vitesse de transtert des ions métalliques vers la solution tout en réduisant la surface active du métal par formation d'un alumino-silicate fortement insoluble (U.R. EVANS; Electrochim. Acta, 16, p 1285, 1971 et G.B. HATCH; Corrosion inhibitors, C.C.Nathan Eds, Nace, Houston, p 126, 1973). Le silicate de sodium existe sous diverses formes de composition variable nNa2O.mSiO2 plus ou moins hydratée. Le rapport silice/oxyde alcalin (m/n), appelé alcalinité des silicates, affecte l'efficacité inhibitrice du composé. Parmi les inhibiteurs de corrosion localisce, on peut citer les sources en ions nitrate (NO3-), chromate, acétate, benzoate, molybdate (MoO42), phosphate (PO43) ou sulfate (So42) ou sels d'acide mono-métasilicique (SiO32-). Les ions nitrate sont connus pour être de bons inhibiteurs de la corrosion par piqûration de l'aluminium en milieu chloruré par leur capacité à déplacer le potentiel de piqûration électrochimique vers des valeurs plus électropositives. L'effet inhibiteur des ions nitrate en milieu chloruré, est généralement attribué à une adsorption préférentielle (ou une compétition) des ions nitrate, réduisant ainsi le nombre de sites accessibles par les ions agressifs Cl- (H.BOHNI, H. H. UHLIG; J.Electrochem. Soc, Vol.116, N 7 pp 906-910, 1969 et Z.SZKLARSKA,- SML\LOWSKA; Corrosion, vol 27, N 6, pp 223-233, 1971). Les mélanges des différents inhibiteurs précédemment cités peuvent également avantageusement être utilisés à titre d'inhibiteurs de corrosion selon la présente invention afin de combiner les effets recherchés de formation d'une couche continue protectrice et de lutte contre la corrosion par piqûration. On préfère utiliser dans le cadre de la présente invention des sources en ions nitrate ou en ions silicate, ou encore un mélange de ces dernières. Les sources en ions silicate sont tout particulièrement préférces et notamment le silicate de sodium nNa2O.mSiO2 comportant un rapport (m/n) variant entre 2,5 et 3. Selon le procédé de l'invention, on peut par exemple utiliser du nitrate de sodium à hauteur de 0,2 à 2% en masse par rapport à la masse totale du mâchefer sec. pour un mâchefer classique, c ' est à dire contenant en moyenne de 0,5 à 2% d' aluminium. Des résultats satisfaisants peuvent également être obtenus lorsqu'on utilise du silicate de sodium nNa2O.mSiO2 comportant un rapport (m/n) de l'ordre de 3, à hauteur de 0,3 % à 3 % en masse de SiO2 par rapport à la masse totale du mâcheLer sec. pour un mâchefer classique tel que décrit ci-dessus. A titre d' utilisation combinée des deux types d' inhibiteurs de la corrosion de l'aluminium, on préfère tout particulièrement employer un mélange de nitrate de sodium à une concentration de 0,2 à 2% en masse par rapport à la masse totale du mâchefer sec et de silicate de sodium nNa2O. mSiO2 comportant un rapport (m/n) de l'ordre de 3 à une concentration de 0,3 % à 3 % en masse de SiO2 par rapport à la masse totale du mâcheter sec. Dans le cadre du traitement du mâcheter qui peut être effectué avant l'ajout d'un inhibiteur de corrosion selon la présente invention, le traitement de déferraillage peut être effectué notamment par tri magnétique, puis criblage dans un tamis de maille ne laissant passer que du gros sable; la maturation peut s'effectuer dans les conditions classiquement employées et tout autre traitement appliqué optionnellement peut également l'être dans le cadre de modes particuliers de l'invention. L'étape de traitement du mâcheter par un inhibiteur de corrosion peut être mise en _uvre selon plusieurs techniques. Le mâchefer peut être traité dans la masse, c' est à dire que l'étape de traitement par un inhibiteur de corrosion peut s'effectuer pendant la préparation classique du mâchefer, telle que décrite précédemment. L'étape de contrôle in sitz' du comportement électrochimique de l'aluminium est avantageusement précédée d'une étape d'élimination mécanique de l'aluminium. Alternativement, le traitement peut être effectué après la mise en _uvre du machefer par un système d'épandage de sorte que seule la partie supérieure du mâcheDer, propice aux phénomènes de gonflements soit ainsi passivée. Il s'agit alors d'un traitement de surface et non plus en masse. Le mâcheDer passivé dans la masse, ou passivé uniquement en surface une fois la mise en _uvre réalisée, peut être utilisé tel quel pour la technique routière dans ses applications usuelles et notamment en couche de base de parkings. Le mâchefer traité par un liant hydraulique peut aussi être passivé par l'une ou l'autre des deux techniques, soit dans la masse, soit en surface. Par liant hydraulique on entend les liants classiques bien connus de l'homme du métier, utilisés dans les techniques routières. De façon appropriée, on met en _uvre dans ce procédé une quantité dudit liant, à raison d'une proportion d'au moins 3% par rapport à la masse totale du mélange. Ces liants hydrauliques sont en général composés de SiO2, Al2O3 et CaO essentiellement. On peut se reporter à la demande de brevet FR 2 689120 pour illustrer la préparation d'un mâchefer contenant un liant hydraulique. Ce type de mâcheter en mélange avec du liant peut être utilisé pour des couches de fondation notamment de parkings ou encore de routes à faible et moyen trafic. Le mâchefer traité à la mousse de bitume peut aussi être passivé par l'une ou l'autre des deux techniques, soit dans la masse, soit à la surface. De prétérence, on réalise le mélange en incorporant de la mousse de bitume, dont la température est comprise entre 140 et 1 90 C, dans du mâcheter dont la température est voisine de la température ambiante. La mousse de bitume est obtenue, par exemple, par injection de très faibles quantités d'eau et d'agents moussants dans le bitume par l'intermédiaire d'une chambre de mélange. On peut se reporter à la demande de brevet FR 2 755 884 pour illustrer ce mode particulier de réalisation de l'invention. Enfn le mâchefer traité selon la technique des enrobés à chaud ou selon la technique d'enrobage à froid à l'émulsion de bitume peut également être passivé par les techniques décrites ci-dessus. Par mâchefer traité selon la technique des enrobés à chaud on entend un enrobé hydrocarboné réalisé à chaud (plus de 120 C) à partir de granulats séchés, constitué en totalité ou en partie de mâchefer mais aussi à partir d'un liant hydrocarboné, et éventuellement de dopes et/ou d'additifs (norme NFP 98-50). Par mâchefer traité à l'émulsion de bitume on entend un enrobé hydrocarboné réalisé à partir de granulats, constitué en totalité ou en partie de mâchefer mais aussi à partir d'un liant hydrocarboné, ici une émulsion de bitume, et éventuellement de dopes et/ou d'additifs, dont les caractéristiques permettent un enrobage sans séchage et chauffage des granulate (norme NF P 98-150). Les exemples suivants illustrent l'invention sans toutefois en limiter la portée. 1 1 Exemple 1: Structure de chaussce comportant du machefer passivé et traité avec un liant hydraulique. À passivation préalable à la mise en _uvre (passivation en masse) Couche de roulement: 4 cm Béton Bitumineux Mince Couche de base 8 cm de grave bitume cm de machefer passivé par l % de silicate de sodium + 0,5% de nitrate de sodium et traité par 7 % de ciment CEM I 42,5 en centrale de malaxage. Les opérations de passivation et de traitement au ciment sont réalisées avant la mise en _uvre sur le chantier. À Plate forme PF2 sol support À passivation après la mise en _uvre (passivation surfacique) _ Couche de roulement: 4 cm Béton Bitumineux Mince Couche de base: 8 cm de grave bitume Passivation de surface par épandage de 2000 g/m2 d'une solution mixte de silicate de sodium (20% de SiO') et de nitrate de sodium (17,5% de NaNO3). cm de machefer traité par 7 % de ciment CEM I 42,5 en - centrale de malaxage. Plate forme PF2 sol support Exemule 2: Structure de chaussée comportant du mâchefer passivé et traité à la mousse de bitume. À passivation préalable à la mise en _uvre (passivation en masse) Couche de roulement: I cm enduit superficiel bicouche. _ Couche de base: 12 cm de mâchefer passivé par I % de silicate de sodium + 0,5% de nitrate de sodium et traité par 4 ppc de mousse de bitume. Les opérations de passivation et de traitement au bitume sont réalisées avant la mise en acuvre sur le chantier. Couche de fondation: 20 cm de Grave Non Traité Plate forme PF2 sol support À passivation après la mi se en _uvre (pas sivation surfacique) I _ Couche de roulement: I cm enduit superficiel bicouche. _ Passivation du surface par épandage de 2000 g/m2 d'une solution mixte de silicate de sodium (20% de SiO2) et de nitrate de sodium (17,5% de NaNO3). _ Couche de base: 12 cm de mâchefer passivé par I % de silicate de sodium et traité par 4 ppc de mousse de bitume. Couche de fondation: 20 cm de Grave Non Traité _ _ Plate forme PF2 sol support Exemple 3: lutte contre la corrosion par piqûration Cet exemple illustre la réduction de la sensibilité à la corrosion par piqûration de l'aluminium métallique contenu dans un mâchefer traité au nitrate de sodium. L'efficacité du traitement est appréciée sur le critère du potentiel de piqûration (Epjq) défini comme le potentiel au-dessus duquel des piqûres s'initient et se développent sans repassivation possible. Le traitement est d'autant plus efficace que le potentiel de piqûration est électropositif. Nous avons comparé le potentiel de piqûration mesuré sur l'aluminium dans un mâchefer non traité et dans un mâchefer traité au nitrate de sodium. Les résultats pour un mâchefer non traité et pour un mâchefer traité au nitrate de sodium sont regroupés dans le tableau 1. Nous pouvons en déduire que le traitement au nitrate de sodium réduit de façon significative la sensibilité à la piqûration de l'aluminium. Tableau l: Influence du traitement des mâchefers au nitrate de sodium sur le potentiel de piqûration mesuré sur l'aluminium MACHEFER MACHEFER TRAITE NON TRAITE AU NITRATE DE SODItJ51 Epjq (mV/ECS) (cf. figure I) - s20 30 + 130 30 La Figure 1 représente l'influence du traitement du mâcheter au nitrate de sodium sur le potentiel de piqûration mesuré sur l'aluminium après une heure d'immersion. Exemple 4: lutte contre la corrosion généralisée Cet exemple illustre la réduction de la cinétique de corrosion généralisée de l'aluminium métallique contenu dans un mâchefer traité au silicate de sodium. L'efficacité du traitement est appréciée par la mesure de la résistance de polarisation (Rp) qui donne une indication relative de la vitesse de corrosion puisqu'elle est inversement proportionnelle à cette dernière. La mesure de la résistance de polarisation est particulièrement bien adaptée à l'étude comparative de différents milieux corrosifs ou à celle d'inhibiteurs de corrosion. On y accède par le biais de techniques électrochimiques: d'une part par la méthode de la polarisation linéaire autour du potentiel de corrosion (ci fgure 2) et d'autre part par spectrométrie d'impédance électrochimique (cf: f gure 3). Nous avons comparé la cinétique de corrosion de l'aluminium dans un mâchefer non traité et dans un mâchefer traité au silicate de sodium. Le calcul du taux d' inhibition, défini par l'équation 1, nous permet d'évaluer quantitativement l'efficacité inhibitrice du silicate de sodium dans le mâchefer: Taux d' inhibition = Vcor O - Vcor j Rp j - Rp vcOr o R p (équ. 1) VCor o: vitesse de corrosion sans inhibiteur; VCor j: vitesse de corrosion avec inhibiteur Rp 0: résistance de polarisation sans inhibiteur; Rp j: résistance de polarisation avec inhibiteur. Les résultats comparatifs pour un mâchefer non traité et pour un mâchefer traité au silicate de sodium sont regroupés dans le tableau 2. Nous pouvons en déduire en première approximation que la cinétique de dissolution de l'aluminium est environ 6,5 fois plus faible pour un mâcheter traité au silicate de sodium que pour un mâcheter non traité. Pour un mâchefer traité au silicate de sodium, le taux d'inhibition de la corrosion généralisée de l'aluminium est de l'ordre de 85 %. Tableau 2: Influence du traitement du mâchefer au silicate de sodium sur la résistance de polarisation mesurée sur l'aluminium MACHEFER NON MACHEFER TRAITE AU SILICATE DE TRAITE SODIUM Rp voltampérométrie (kQ.cm2) fc;:fgure 2) 3,1 + 0,5 22 + 5 Rp impédancemétrie (kQ.cm2) fcf: figure 3) 3,3 + 0,5 20 + 5 Rp moyenne (kQ cm2) 3,2 + 0,5 2 1 + 5 TAUX D'INHIBITION: (Rpj- Rpo)/ Rpj 85 % La Figure 2 représente l'influence du traitement des machefers au silicate de sodium sur la résistance de polarisation mesurée sur l'aluminium après une heure d' immersion (Mise en évidence par polarisation linéaire autour du potentiel de corrosion) La Figure 3 représente l'influence du traitement des mâcheters au silicate de sodium sur la résistance de polarisation mesurée sur l'aluminium après une heure d'immersion (Mise en évidence par spectrométrie d'impédance électrochimique) Exemple 5: combinaison de la lutte contre la corrosion par piqûration et contre la corrosion généralisée Cet exemple illustre la réduction simultanée de la sensibilité à la corrosion par piquration et de la cinétique de corrosion généralisée de l'aluminium métallique contenu dans un mâchefer traité par un mélange inhibiteur de nitrate de sodium et de silicate de sodium. Comme dans les exemples 3 et 4, l'efficacité du traitement est appréciée respectivement sur le critère du potentiel de piqûration (Epjq) et par la mesure de la résistance de polarisation (Rp). Les résultats comparatifs pour un mâchefer non traité et pour un mâchefer traité au mélange inLibiteur silicate de sodium et nitrate de sodium sont regroupés dans le tableau 3. Le traitement du mâchefer par le mélange inhibiteur précité permet de réduire de façon significative la sensibilité à la corrosion par piqûration et la cinétique de dissolution généralisée de l'aluminium dans le mâchefer (le taux d'inhibition est de l'ordre de 9l %). L'action de chacun des deux inhibiteurs employé isolement dans le machefer est donc conservée dans le cas d'un mélange inhibiteur des deux produits précités ce qui accrot avantageusement la protection de l'aluminium métallique. Tableau 3: Influence du traitement du mâchefer par un mélange inhibiteur de silicate de sodium et de nitrate de sodium sur la résistance de polarisation et sur le potentiel de piqûration mesurés sur l'aluminium MACHEFER TRAITE AU MACHEFER SILICATE DE SODIUM ET AU NON TRAITE NITRATE DE SODIUM Epjq (mV/ECS) (cfgllre 4) - 520 f 50 mV + 2s0 f 50 mV Rp voltampérométrie (kQ.cm2) fcfligure 5) 3,1 f 0,5 35 f 5 Rp impédancemétrie (kQ.cm2) (cf:fgure 6) 3,3 f 0,5 40 f 5 Rp moyenne (kQ.cm2) 3,2 + O,S 37,5 f 5 TAUX D'INHIBITION 9 1 + 5 % (Rpj- Rpo)/ Rp; La Figure 4 représente l'influence du traitement du mâcheter au nitrate de sodium et au silicate de sodium sur le potentiel de piqûration mesuré sur l'aluminium après une heure d'immersion. La Figure S représente l'influence du traitement des mâcheters au nitrate de sodium et au silicate de sodium sur la résistance de polarisation mesurée sur l'aluminium après une heure d'immersion (Mise en évidence par polarisation linéaire autour du potentiel de corrosion) La Figure 6 représente 1'influence du traitement des machefers au nitrate de sodium et au silicate de sodium sur la résistance de polarisation mesurée sur l'aluminium après une heure d'immersion (Mise en évidence par spectrométrie d'impédance électrochimique). Revendications 1. Utilisation d'un inhibiteur de corrosion de l'aluminium pour traiter des mâchefers utiles pour la technique routière. 2. Utilisation d'un inhibiteur de la corrosion de l'aluminium selon la revendication 1, caractérisée en ce que l'inhibiteur de la corrosion de l'aluminium est un inhibiteur organique ou minéral. 3. Utilisation d'un inhibiteur de la corrosion de l'aluminium selon la revendication 1 ou 2, caractérisée en ce que 1'inhibiteur de la corrosion de 1'aluminium est choisi parmi des inhibiteurs anodiques non oxydants de l'aluminium ou des inhibiteurs de corrosion localisée ou un mélange de ces derniers. 4. Utilisation d'un inhibiteur de la corrosion de l'aluminium selon la revendication 3, caractérisée en ce que l'inhibiteur anodique non oxydant de l'aluminium est choisi parmi les sources en ions silicates ou en ions tartrate. 5. Utilisation d'un inLibiteur de la corrosion de l'aluminium selon la revendication 4, caractérisée en ce que la source en ion silicates est un silicate de sodium. 6. Utilisation d'un inhibiteur de la corrosion de l'aluminium selon la revendication 5, caractérisée en ce que le silicate de sodium a une composition nNa2O. mSiO2. 7. Utilisation d'un inLibiteur de la corrosion de l'aluminium selon la revendication 6, caractérisée en ce que rapport silice/oxyde alcalin (m/n) prend une valeur variant de 2,5 à 3. 8. Utilisation d'un inhibiteur de la corrosion de l'aluminium selon la revendication 7, caractérisée en ce que le silicate de sodium est présent à hauteur de 0,3 à 3% en masse de SiO2 par rapport à la masse totale de macheter sec. 9. Utilisation d'un inhibiteur de la corrosion de l'aluminium selon la revendication 3, caractérisce en ce que l'inhibiteur de corrosion localisée est choisi parmi une source en ions nitrate (NO3-), chromate, acétate, benzoate, molybdate (MoO42), phosphate (PO43) ou sulLate (So42) ou sels d'acide mono-métasilicique (SiO32-). 10. Utilisation d'un inhibiteur de la corrosion de l'aluminium selon la revendication 9, caractérisée en ce que l'inhibiteur de corrosion localisoe est un nitrate de sodium. 11. Utilisation selon la revendication 10, caractérisée en ce que le nitrate de sodium est présent à hauteur de 0,2 à 2 % en masse par rapport à la masse totale de mâchefer sec. 12. Utilisation selon la revendication 1, caractérisée en ce que l'inhibiteur de corrosion de l'aluminium est un mélange d'un inhibiteur de la corrosion selon l'une quelconque des revendications 4 à 7 et d'un inhibiteur de la corrosion selon l'une quelcouque des revendications 9 à 10. 13. Utilisation selon la revendication 12, caractérisée en ce que le silicate de sodium de composition nNa2O.mSiO2 dont le rapport silice/oxyde alcalin (m/n) prend une valeur variant de 2,5 à 3, est présent à une concentration comprise entre 0,3 à 3 % en masse de SiO2 et le nitrate de sodium à une concentration comprise entre à 0,2 à 2 % en masse par rapport à la masse totale de mâchefer sec. 14. Procédé de traitement d'un mâchefer pour la technique routière, caractérisé en ce qu'il comprend une étape de contrôle in situ du comportement électrochimique de 1'aluminium. 15. Procédé de traitement d'un mâcheLer pour la technique routière selon la revendication 14, caractérisé en ce que l'étape de contrôle in situ consiste à aj outer un inhibiteur de la corrosion de l'aluminium. 16. Procédé de traitement d'un mâchefer pour la technique routière selon la revendication 14 ou 1S, caractérisé en ce que l'inLibiteur de la corrosion est tel que défini dans l'une quelconque des revendications 2 à 13. 17. Procédé de traitement d'un mâcheDer pour la technique routière selon l'une quelconque des revendications 14 à 15, caractérisé en ce que l'étape de contrôle in situ du comportement électrochimique de l'aluminium a lieu préalablement à la mise en _uvre du mâchefer par un traitement dans la masse. 18. Procédé de traitement d'un mâchefer pour la technique routière selon l'une quelconque des revendications 14 à 16, caractérisé en ce que 1'étape de contrôle in situ du comportement électrochimique de l'aluminium a lieu après la mise en _uvre du machefer par un système d'épandage sur le sol. 19. Mâchefer stabilisé à l'égard des phénomènes des gonflements liés à la présence de l'aluminium, susceptible d'être obtenu par le procédé selon l'une des revendications 14 à 18. 20. Mâchefer stabilisé selon la revendication 19, caractérisé en ce qu'il a préalablement été traité par un liant hydraulique, à la mousse de bitume, à 1'émulsion de bitume ou traité selon la technique des enrobés à chaud. 21. Utilisation de mâcheter stabilisé selon la revendication 19 ou 20 en couche de base.